(57)【要約】【課題】  遮水性、透湿性および耐候性を有するキャッピングシートと、その施工方法を提供する。【解決手段】  廃棄物被覆用のキャッピングシートであって、樹脂シートの表面側に遮光性繊維シートが積層されてなるものであり、且つ下記（Ａ）〜（Ｃ）を満足するものであることを特徴とする透湿防水性キャッピングシート。（Ａ）前記遮光性繊維シートについて、ＪＩＳ  Ｌ  １０５５  Ａ法の規定に従って測定される遮光率が９０％以上。（Ｂ）前記透湿防水性キャッピングシートについて、ＪＩＳ  Ｌ  １０９２の耐水度試験Ａ法の規定に従って測定される水位が１００ｃｍ以上、（Ｃ）前記透湿防水性キャッピングシートについて、ＪＩＳ  Ｌ  １０９９  Ａ−１法の規定に従って測定される透湿度が１００ｇ／m２・２４ｈｒ以上。【特許請求の範囲】
【請求項１】
廃棄物被覆用のキャッピングシートであって、
樹脂シートの表面側に遮光性繊維シートが積層されてなるものであり、且つ下記（Ａ）〜（Ｃ）を満足するものであることを特徴  とする透湿防水性キャッピングシート。
（Ａ）前記遮光性繊維シートについて、ＪＩＳ  Ｌ  １０５５  Ａ法の規定に従って測定される遮光率が９０％以上、
（Ｂ）前記透湿防水性キャッピングシートについて、ＪＩＳ  Ｌ  １０９２の耐水度試験Ａ法の規定に従って測定される水位が１００ｃｍ以上、
（Ｃ）前記透湿防水性キャッピングシートについて、ＪＩＳ  Ｌ  １０９９  Ａ−１法の規定に従って測定される透湿度が１００ｇ／m２・２４ｈｒ以上。
【請求項２】
前記遮光性繊維シートは、着色されてなるものである請求項１に記載の透湿防水性キャッピングシート。
【請求項３】
前記遮光性繊維シートは、目付が１００〜３００ｇ／ｍ２である請求項１または２に記載の透湿防水性キャッピングシート。
【請求項４】
前記樹脂シートは、多孔質シートである請求項１〜３のいずれかに記載の透湿防水性キャッピングシート。
【請求項５】
前記樹脂シートの前記遮光性繊維シート積層面と反対側の面に、ＡＳＴＭ  Ｄ−４８３３の規定に従って測定される貫入抵抗が２００Ｎ以上の補強用シートが積層されてなるものである請求項１〜４のいずれかに記載の透湿防水性キャッピングシート。
【請求項６】
請求項１〜５のいずれかに記載の透湿防水性キャッピングシートの施工方法であって、該透湿防水性キャッピングシートで廃棄物を覆った後、表面覆土を行わないことを特徴とする透湿防水性キャッピングシートの施工方法。
【請求項７】
請求項１〜４のいずれかに記載の透湿防水性キャッピングシートの施工方法であって、該透湿防水性キャッピングシートを、ＡＳＴＭ  Ｄ−４８３３の規定に従って測定される貫入抵抗が２００Ｎ以上の補強用シートと重ねて施工することを特徴とする透湿防水性キャッピングシートの施工方法。
【請求項８】
請求項１〜５のいずれかに記載の透湿防水性キャッピングシートの施工方法であって、目付１００ｇ／ｍ２以上の繊維シートの片面に粘着剤層を形成してなる繊維製テープを用いて、複数枚の透湿防水性キャッピングシート同士を接合することを特徴とする透湿防水性キャッピングシートの施工方法。
【発明の詳細な説明】
【技術分野】
【０００１】
本発明は、廃棄物処分場などで使用されるキャッピングシートに関するものである。
【背景技術】
【０００２】
従来から廃棄物処分場では、廃棄物を埋め立て処理した後に、埋め立てピット内に雨水などが浸入することを防止するため、埋め立て領域を遮水シートなどで覆うキャッピングが行われ、さらに遮水シート（キャッピングシート）上を覆土によって覆うことが行われている（例えば、特許文献１）。
【０００３】
こうした廃棄物処分場では、廃棄物中の水分などからなる汚水が埋め立てピット外部に浸透することによる廃棄物処分場周辺の土壌汚染などを回避する観点から、埋め立てピットの底面に排水機構などが設けられている。
【０００４】
ところで、近年になって、廃棄物を覆うためのキャッピングシートの適用場所が変化しつつある。例えば、廃棄物が大量に不法投棄されているような箇所では、これらの廃棄物を設備の整った処分場へ直ぐに移送することが困難な場合もある。ところが、こうした廃棄物をそのまま放置しておくと、該廃棄物に雨水などがかかることで汚水が発生し、廃棄物の投棄場所の土壌を汚染するなどの問題があるため、これら廃棄物にも、雨水などの浸入を防ぐ目的でキャッピングが行われるようになってきている。
【０００５】
こうした不法投棄場所での廃棄物は、いつかは処分場へ移送されるものであるため、これら廃棄物にキャッピングする場合には、キャッピングシート表面に覆土をしないことが一般的である。よって、こうした箇所へ適用されるキャッピングシートでは、太陽光や風雨に直接曝されることになるため、従来品よりも耐候性に優れることが要求されている。
【０００６】
また、従来キャッピングシートとしては、合成ゴム、ポリ塩化ビニル、ポリエチレンなどを素材とするシートが一般的であるが、これらは水のみならず気体も不透過のものである。よって、廃棄物から発生するガスや水蒸気がキャッピングシートで覆われた空間（以下、「キャッピング空間」という）に閉じ込められてしまうため、これらガスや水蒸気の膨張圧によってキャッピングシートが破れてしまう虞があった。
【０００７】
この他、被覆領域が非常に大きい場合などでは、その大きさに合わせて複数枚のキャッピングシートを接合する必要が生じることもあるが、従来は、シート自体を自動融着機などで融着させ、接合部からの水の浸透を防止するなどの工法が取られていた。しかしながら、大面積とする場合の融着には時間がかかるという問題があった。また、キャッピングシートの融着部分では、うねりが生じてしまうが、融着部分が増大するほど、こうしたうねり部分も拡大するといった不具合もあった。
【特許文献１】特開２００２−１７７９１７号公報
【発明の開示】
【発明が解決しようとする課題】
【０００８】
本発明は上記事情に鑑みてなされたものであり、その目的は、遮水性、透湿性および耐候性を有するキャッピングシートと、その施工方法を提供することにある。
【課題を解決するための手段】
【０００９】
上記目的を達成し得た本発明の透湿防水性キャッピングシートは、廃棄物被覆用のキャッピングシートであって、樹脂シートの表面側に遮光性繊維シートが積層されてなるものであり、且つ下記（Ａ）〜（Ｃ）を満足するものであるところに要旨を有するものである。なお、本明細書でいう「シート」は、所謂フィルムも含む概念である。
（Ａ）前記遮光性繊維シートについて、ＪＩＳ  Ｌ  １０５５  Ａ法の規定に従って測定される遮光率が９０％以上、
（Ｂ）前記透湿防水性キャッピングシートについて、ＪＩＳ  Ｌ  １０９２の耐水度試験Ａ法の規定に従って測定される水位が１００ｃｍ以上、
（Ｃ）前記透湿防水性キャッピングシートについて、ＪＩＳ  Ｌ  １０９９  Ａ−１法の規定に従って測定される透湿度が１００ｇ／m２・２４ｈｒ以上。
【００１０】
上記遮光性繊維シートは、上記の遮光率を確保する観点から、着色されてなるものであることが好ましい。また、上記遮光性繊維シートは、目付が１００〜３００ｇ／ｍ２であることが推奨される。さらに上記樹脂シートとしては、キャッピングシートの防水性と透湿性を確保する観点から、多孔質シートが好適なものとして挙げられる。
【００１１】
加えて、上記樹脂シートの上記遮光性繊維シート積層面と反対側の面に、ＡＳＴＭ  Ｄ−４８３３の規定に従って測定される貫入抵抗が２００Ｎ以上の補強用シートが積層されてなる場合も、本発明の透湿防水性キャッピングシートの好適な態様である。
【００１２】
本発明の施工方法は、上記透湿防水性キャッピングシートで廃棄物を覆った後、表面覆土を行わないことを特徴とする施工方法；上記透湿防水性キャッピングシートを、ＡＳＴＭ  Ｄ−４８３３の規定に従って測定される貫入抵抗が２００Ｎ以上の補強用シートと重ねて施工することを特徴とする施工方法；目付１００ｇ／ｍ２以上の繊維シートの片面に粘着剤層を形成してなる繊維製テープを用いて、複数枚の上記透湿防水性キャッピングシート同士を接合することを特徴とする施工方法；である。
【発明の効果】
【００１３】
本発明のキャッピングシートによれば、表面覆土が行われないような方法で施工される場合であっても、樹脂シートの劣化が防止されるため、長期間に亘ってその機能（特に遮水性）が維持され得る。また、被覆された廃棄物から発生するガスや水蒸気などが内部に閉じ込められ、これら気体が膨張した場合の膨張圧によって生じ得る部分的な破れを防止できる。しかも安価であり、且つ作業者の雪目が防止できるため、極めて優れた施工性を有しているため、すばやく施工することができる。
【００１４】
よって、本発明のキャッピングシートは、特に不法投棄などで急な対応が必要なケース、表面覆土を実施できないケースなどにも好適である。
【発明を実施するための最良の形態】
【００１５】
本発明のキャッピングシートは、上述したような不法投棄された廃棄物のキャッピングにも好適なものであり、上記樹脂シートと上記遮光性繊維シートを組み合わせた構成を採用する点に最大の特徴を有している。
【００１６】
本発明のキャッピングシートでは、その防水性を確保する観点から、上記（Ｂ）の要件、すなわち、ＪＩＳ  Ｌ  １０９２の耐水度試験Ａ法の規定に従って測定される水位が１００ｃｍ以上であることが要求される。かかる耐水度試験における水位が上記下限値以上のキャッピングシートであれば、廃棄物などのキャッピングに使用されても、雨水などが廃棄物側へ浸透することを十分に防止でき、廃棄物下の土壌の汚染を抑制できる。この耐水度試験における水位は大きいほど防水性（遮水性）が良好であるが、実用上の上限値は１００００ｃｍ程度である。また、好ましい下限値は２０００ｃｍである。
【００１７】
また、本発明のキャッピングシートでは、その透湿性を確保する観点から、上記（Ｃ）の要件、すなわち、ＪＩＳ  Ｌ  １０９９  Ａ−１法の規定に従って測定される透湿度が１００ｇ／m２・２４ｈｒ以上であることが要求される。透湿度が上記下限値以上のキャッピングシートであれば、廃棄物から発生するガスや水蒸気などが良好に透過できるため、こうした気体の発生によるキャッピング空間の圧力上昇を抑制してキャッピングシートの破れなどを防止できる。上記透湿度は大きいほど透湿性が良好であるが、実用上の上限は１００００ｇ／m２・２４ｈｒ程度である。より好ましくは１０００ｇ／m２・２４ｈｒ以上８０００ｇ／m２・２４ｈｒ以下である。
【００１８】
本発明のキャッピングシートにおいて、上記の耐水度試験における水位、および透湿度は、後記の構成を採用することにより確保できる。
【００１９】
本発明のキャッピングシートにおいて、樹脂シートは透湿性を保持しつつ防水性（遮水性）を確保するためのものであり、遮光性繊維シートは耐候性および強度を確保するためのものである。
【００２０】
上述したように、例えば、不法投棄された廃棄物にその場でキャッピングを施す場合には、通常覆土を行わないため、キャッピングシートは太陽光などに直接曝されることになり、劣化し易い。キャッピングシートが劣化すると雨水などが内部に浸透するため、不法投棄場所の土壌が汚染されることになる。
【００２１】
本発明者等は、こうした用途に適用されるキャッピングシートの劣化の主たる要因である紫外線に着目し、本発明のキャッピングシートにおいて遮水性を確保するための構成要素である樹脂シートが、紫外線に曝露されることを防止するための構成として、遮光性繊維シートを採用することとした。
【００２２】
遮光性繊維シートは、上記（Ａ）の要件、すなわち、ＪＩＳ  Ｌ  １０５５  Ａ法の規定に従って測定される遮光率が９０％以上、好ましくは９５％以上である。遮光率が上記下限値以上であれば、遮光性繊維シートを外側（廃棄物の反対側）にして施工をすれば、樹脂シートが紫外線に曝されることを防止できるため、該樹脂シートの劣化を高度に抑制できる。
【００２３】
遮光性繊維シートは、繊維で構成されたシートであって、上記の遮光率を満足できるものであれば特に制限されない。具体的には、公知の各種繊維から構成される織布、不織布、編布、割布が挙げられる。
【００２４】
上記繊維の素材も特に制限はなく、例えば、ポリエチレンテレフタレート、ポリブチレンテレフタレートなどのポリエステル；ナイロン６、ナイロン６６、ナイロン４６、ナイロン１２などの脂肪族ポリアミド；アラミドなどの芳香族ポリアミド；ポリエチレンなどのポリオレフィンなどが一般的である。また、全芳香族ポリエステル、所謂超高分子量ポリエチレン、ポリフェニレンスルフィド、ポリエーテルケトンなどの樹脂も、上記繊維の素材として使用可能である。これらの素材は１種単独で使用してもよく、本発明の効果を損なわない範囲で２種以上を混合して用いても構わない。中でも、コストや耐候性などの面で、上記例示の各ポリエステルを素材とする繊維が好ましい。
【００２５】
ただし、上記例示の素材からなる繊維により構成される繊維シート（織布、不織布、網布）では、上記の遮光率を達成することは困難である。よって、遮光性繊維シートは、着色されたものであることが好ましい。ところで、通常のキャッピングシートは白色が殆どであるが、こうしたキャッピングシートを施工する際には、太陽光の反射によって作業者が雪目になるといった問題もある。しかしながら、本発明のキャッピングシートにおいて、最表面側となる遮光性繊維シートが着色されたものである場合には、こうした太陽光の反射による作業者の雪目を防止できるため、作業効率が格段に向上する。
【００２６】
繊維シートの着色方法としては、構成繊維に顔料などの色素を混入する方法や、繊維または繊維シートを形成した状態で染料を用いて染色する方法が挙げられる。なお、遮光性繊維シートでは、その箇所に寄らず上記遮光率を平均的なものとする観点から、均一に着色されていることが好ましい。よって、着色方法としては、構成繊維に色素を混入する方法が特に推奨される。
【００２７】
構成繊維に色素を混入するに当たっては、原料樹脂（ペレット）に色素を混合し、紡糸する方法が好適である。なお、不織布の製法によっては、紡糸と不織布形成が一連の工程で行われる場合もあるが、この場合でも、原料樹脂（ペレット）に色素を混合して紡糸・不織布形成を行うことが推奨される。
【００２８】
この場合、使用する色素としては、紡糸の際に劣化し難いものを選択することが好ましい。例えば、溶融紡糸の場合には樹脂の溶融温度による劣化が、また、溶液紡糸の場合には溶媒による劣化が、起こり難いものを選択することが推奨される。
【００２９】
具体的には、カーボンブラックや公知の各種顔料などが挙げられる。色合いについては特に制限はないが、通常、この色素によって着色された遮光性繊維シート側が最表面となるため、本発明のキャッピングシートが適用される場所に応じて好適な色となるような色素を選択すればよい。よって、色素は１種単独で使用してもよく、色合いを調整するために複数種を混合して用いても構わない。
【００３０】
繊維シートを形成するための原料樹脂と色素との配合比も、上記遮光率が確保できる限り特に制限はない。使用する樹脂や色素の種類に応じて、好適な配合比も変動するが、例えば、樹脂にポリエステルを、色素にカーボンブラックを用いる場合では、ポリエステル１００質量部に対し、カーボンブラックを０．１〜０．５質量部（より好ましくは０．２〜０．３質量部）とすることが推奨される。また、例えば、大日本インキ社製「ＥＧ  ＧＲＥＥＮ  Ｌ−４５２５」などの原色レジンをポリエステル１００質量部に対して２０〜８０質量部混合することで、Ｌ値：２８、ａ値：−３、ｂ：３程度のグリーン（ダークグリーン）の遮光性繊維シートとすることができる。この他、大日本インキ社製「ＢＥＩＧＥ  Ｌ−０４１４ＢＥ」をポリエステル１００質量部に対して１．５質量部となるように調整して、Ｌ値：４１、ａ値：３、ｂ：７程度の茶色の遮光性繊維シートとすることもできる。
【００３１】
遮光性繊維シートを形成するための繊維の紡糸方法は特に限定されず、公知の紡糸法（例えば溶融紡糸法や溶液紡糸法）が採用できる。また、得られた繊維のシート化方法（織方法、編方法、不織布形成方法）も特に制限はなく、公知の各種方法を採用すればよい。さらに、上記したように、繊維の紡糸と不織布の形成を一連の工程で行う方法を採用しても構わない。
【００３２】
遮光性繊維シートの目付は、１００ｇ／ｍ２以上であって、３００ｇ／ｍ２以下、より好ましくは２００ｇ／ｍ２以下であることが望ましい。このような目付とすることで、良好な施工性であるのに十分な柔軟性と、十分な補強効果を確保できる。すなわち、目付が上記範囲を下回ると、キャッピングシートの強度を向上させる効果が不十分となる場合がある。他方、目付が上記範囲を超えると、経済的に不利である上に、キャッピングシートが硬くなってしまい、施工性が低下する傾向にある。
【００３３】
また、遮光性繊維シートの厚みは１ｍｍ以下であることが好ましく、より好ましくは０．３ｍｍ以上０．８ｍｍ以下である。遮光性繊維シートの厚みが１ｍｍ以下の場合には、例えば後述する繊維製テープによって、複数枚のキャッピングシートを接合した場合に、接合部付近からの透水を紡糸することが容易であり、施工後にも十分な遮水性を維持できる。
【００３４】
本発明のキャッピングシートに係る樹脂シートは、上記の通り、透湿性を保持しつつ遮水性を確保するためのものである。その素材としては、特に制限はないが、例えば、ポリエチレン、ポリプロピレン、エチレン−酢酸ビニルコポリマー（ＥＶＡ）などのポリオレフィン；ポリウレタン；ポリテトラフルオロエチレン、ポリフッ化ビニリデンなどのフッ素系樹脂；などが挙げられる。
【００３５】
上記樹脂シートでは、透湿性を確保する観点から、多孔質であることが推奨される。例えば、上記の樹脂に炭酸カルシウムなどの無機微粒子を混合してシート状とし、これを延伸するなどにより微小な空隙を形成した多孔質シートが挙げられる。特に、このような手法で得られるポリエチレン製の多孔質シートが、安価で入手し易いことから推奨される。
【００３６】
上記樹脂シートの透湿性としては、ＪＩＳ  Ｌ  １０９９  Ａ−１法の規定に従って測定される透湿度で、１００ｇ／ｍ２・２４ｈｒ以上であることが好ましい。このような透湿度の樹脂シートを用いることで、本発明のキャッピングシートにおいて、上述の透湿度を確保することができる。樹脂シートの透湿度の実用上の上限は、１２０００ｇ／ｍ２・２４ｈｒ程度である。より好ましくは、１０００ｇ／ｍ２・２４ｈｒ以上１００００ｇ／ｍ２・２４ｈｒ以下である。
【００３７】
また、上記樹脂シートの遮水性としては、ＪＩＳ  Ｌ  １０９２の耐水度試験Ａ法の規定に従って測定される水位が１００ｃｍ以上であることが望ましい。このような耐水度の樹脂シートを用いることで、本発明のキャッピングシートにおいて、上述の耐水度を確保することができる。この耐水度試験における水位は大きいほど遮水性が良好であるが、実用上の上限値は２０００ｃｍ程度である。また、好ましい下限値は２００ｃｍである。
【００３８】
樹脂シートの厚みは、遮水性と透湿性を確保できれば特に制限されないが、例えば、２０μｍ以上１０００μｍ以下（より好ましくは３００μｍ以下）であることが、特性、コスト、施工性のバランスの面から推奨される。
【００３９】
このようなポリエチレン製多孔質シートは、例えば、大和川ポリマー株式会社製の「５Ｓ−２１９」、「５Ｓ−２２５」などや、トクヤマ社製の「ＰＮ１００」などの市販のものを用いることができる。
【００４０】
遮光性繊維シートと樹脂シートの積層、接着方法は特に制限はなく、公知の方法、例えば熱融着ラミネート法、接着剤を用いる方法などが採用できる。接着剤を用いる場合には、透湿性が損なわれないように配慮する必要があり、例えば,部分的にホットメルトパウダーで熱接着することや、ホットメルト繊維タイプの接着剤などを用いて熱接着することが推奨される。
【００４１】
さらに樹脂シートの遮光性繊維シート積層側と反対側の面に、補強用シートを積層したものも本発明のキャッピングシートの好ましい態様である。補強用シートとしては、上述の貫入抵抗が２００Ｎ以上、より好ましくは３００Ｎ以上のものが推奨される。本発明のキャッピングシートは、特に不法投棄場所でのキャッピングに好適なものであるが、不法投棄された廃棄物には、種々の物が含まれているため、例えば注射針の如き廃棄物が存在する箇所にキャッピングを施すと、キャッピングシートに穴や破れが生じて遮水性が損なわれる場合がある。このような懸念がある不法投棄場所に適用する場合などでは、上記補強用シートも含む構成のキャッピングシートを用いることで、遮水性を有効に保持し得る。
【００４２】
補強用シートとしては、上記貫入抵抗を有すると共に、キャッピングシートとしたときに上記の透湿度を確保できるものであれば特に限定されない。例えば、ナイロンタフタ、樹脂ネット、割布（例えば、日石ブラスト社製「ＬＸ−１８」、「ＬＸ−２４」などのポリエチレン製のものなど）、ポリエステル製のタイヤコード基布、ポリエステル製の寒冷紗などが例示できる。
【００４３】
補強用シートの積層、接着方法は特に限定されず、樹脂シートと遮光性繊維シートの積層、接着方法として上述した公知の各種方法が採用可能である。
【００４４】
また、上記の補強用シートの他にも、キャッピングシートの補強を目的として、樹脂シートの遮光性繊維シート積層側と反対側の面に繊維シートを積層してもよい。この場合の繊維シートとしては、遮光性繊維シートと同じものでもよいが、この繊維シート側は内側（廃棄物側）になるため、遮光機能は不要である。よって、例えば、上記遮光性繊維シートと同様の繊維シートで着色しないものを採用することが推奨される。
【００４５】
次に、本発明のキャッピングシートの施工方法について説明する。上記キャッピングシートは、廃棄物投棄場所（廃棄物処分場を含む）の被覆を要する領域の面積や形状に合わせて、裁断したり、複数枚を接合して大面積としたりした後、遮光性繊維シート面を外側として該領域を被覆し、公知の方法（ピン止めなど）で固定する。また、複数枚のキャッピングシートの接合は、上記領域を覆った後に行っても構わない。
【００４６】
なお、複数枚のキャッピングシートを接合して大面積とする場合には、接合部からの水の浸透を防止して遮水性を保持する必要があるが、例えば、キャッピングシート同士の一部を重ね合わせて、該重ね部で確実に接合することが望ましい。
【００４７】
上記重ね部での接合は、従来公知の熱融着法などを採用することもできるが、繊維シートの片面に粘着剤層を形成した繊維製テープを用いることが推奨される。このような接合法の採用により、接合が容易となると共に、熱融着法を採用した際に生じていた接合部の上記不具合も解消する。
【００４８】
繊維製テープを構成する繊維シートの素材や形成法は特に限定されるものではなく、例えば、遮光性繊維シートについて例示した素材や形成法が採用可能である。また、粘着剤層を形成するための粘着剤や粘着剤層も特に制限はなく、例えば、公知の布製テープに適用されている粘着剤などが使用できる。なお、繊維製テープの繊維シートは、目付が１００ｇ／ｍ２以上であることが好ましい。このような目付の繊維シートであれば、粘着剤層への紫外線の露光をある程度抑制でき、粘着剤の劣化を抑え得る。なお、こうした観点から、繊維製テープの繊維シートも、上記遮光性繊維シートと同様に着色されたものであることも推奨される。着色の詳細は、遮光性繊維シートについて上述した通りである。
【００４９】
また、キャッピングシートをピンなどで固定するためにキャッピングシートに設けられた固定孔の部分にも、上記繊維製テープを適用することが望ましい。
【００５０】
本発明のキャッピングシートの施工例を図１に示す。キャッピングシート１０の遮光性繊維シート１側を表面側（外側）に、樹脂シート２側を廃棄物側にして施工する。また、図１の施工例では、複数のキャッピングシート１０、１０を、遮光性繊維シート１、１側で、繊維製テープ３を用いで接合した状態を示している。
【００５１】
本発明のキャッピングシートを、例えば不法投棄された廃棄物について、不法投棄場所での一時的なキャッピングに用いる場合には、上述の理由から、通常、廃棄物の被覆後に表面覆土は行わない。本発明のキャッピングシートはこのような施工法が適用された場合でも、高度な耐候性を有しており、遮水性を長期間に亘って保持し得る。
【００５２】
なお、本発明のキャッピングシートは、上記の如き不法投棄場所での一時的なキャッピングのみならず、設備が整っており、半永久的に廃棄物が埋め立てられる廃棄物処分場でのキャッピングにも好適である。この場合は、通常、表面覆土は行われる。
【００５３】
また、本発明のキャッピングシートのうち、上記補強用シートを有しない構成を採用している場合には、必要に応じて、補強用シートが内側となるように重ねて施工することも好ましい。この場合に重ねる補強用シートとしては、キャッピングシートの構成要素として説明した上述の補強用シートと同様の構成や貫入抵抗を有するものが推奨される。このような施工方法を採用することにより、補強用シートを有する構成のキャッピングシートを用いる場合と同様の効果が確保できる。
【実施例】
【００５４】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。本実施例で用いた測定法は以下の通りである。
【００５５】
＜繊維シート目付＞
ＪＩＳ  Ｌ  １９０６の規定に従って測定する。
【００５６】
＜遮光性繊維シートの遮光性＞
ＪＩＳ  Ｌ  １０５５  Ａ法の規定に従って測定する。
【００５７】
＜キャッピングシートの遮水性＞
ＪＩＳ  Ｌ  １０９２の耐水度試験Ａ法の規定に従って測定する。
【００５８】
＜樹脂シートおよびキャッピングシートの透湿性＞
ＪＩＳ  Ｌ  １０９９  Ａ−１法の規定に従って測定する。
【００５９】
＜キャッピングシートの膨れの有無＞
上述の施工から６か月経過後のキャッピングシートについて、施工された状態で、直径が２００ｍｍ以上且つ高さが５ｃｍ以上の大きさで、地面から浮き上がる部分が存在する場合を、膨れ有りと判定する。
【００６０】
実施例
遮光性繊維シートとして、目付が１３０ｇ／ｍ２、厚みが約０．５ｍｍ、幅が２ｍで、グリーンに着色されたポリエステル製長繊維不織布を用いた。この遮光性繊維シートの遮光率を表１に示す。この遮光性繊維シートの上に、樹脂シートとして、ポリエチレン製防水透湿フィルム（大和川ポリマー社製「５Ｓ−２２５」）を積層し、キャッピングシートを得た。なお、遮光性繊維シートと樹脂シートとの積層には、ウレタン系接着剤（ノーテープ工業株式会社製のウレタン樹脂）を用いた。得られたキャッピングシートの遮水性および透湿性を上記手法によって測定した。結果を表１に示す。
【００６１】
得られたキャッピングシートを用い、１０ｍ角の領域を被覆するように施工した。複数枚の上記キャッピングシートで、重ね部（幅：１０ｃｍ）を設けつつ上記領域を覆い、周辺部をＵ字構により固定した後、グリーンの繊維製テープ［ポリエステル製長繊維不織布に５０〜１００μｍの厚さでアクリル系粘着剤（サイデン化学株式会社製「サイビノールＴＣ−Ｋ３」、アクリル系共重合体）］を用いて該重ね部に目張りをすることで、これらキャピングシートを接合した。複数枚が接合されたキャッピングシートの中央部を、上部から１５ｃｍの釘にワッシャーを挟んで固定し、該固定部の孔も、上記繊維製テープで目張りした。施工から６か月経過後のキャッピングシートについて、膨れの有無を判定すると共に、遮水性を上記手法によって測定した。結果を表１に示す。
【００６２】
比較例１
遮光性繊維シートとして使用するポリエステル製長繊維不織布を、目付が８０ｇ／ｍ２で、厚みが約０．２ｍｍのものに変更した他は、実施例と同様にしてキャッピングシートを作製し、さらに実施例と同じ施工後の評価を行った。結果を表１に示す。
【００６３】
比較例２
樹脂シートとして、厚みが６０μｍで、透湿性の無いポリエチレンフィルム（新関西フィルム社製「ＳＫＦ９０２」）を用いた他は、実施例と同様にしてキャッピングシートを作製し、さらに実施例と同じ施工後の評価を行った。結果を表１に示す。
【００６４】
【表１】
2005081222.tif 000002
【００６５】
実施例では、遮光率が９０％以上の遮光性繊維シートと、良好な透湿性および遮水性を備えた樹脂シートを有する構成を採用したキャッピングシートであるため、優れた透湿性と遮水性を兼ね備えると共に、施工から６か月経過後においても、樹脂シートの劣化が防止されており、遮水性の低下が高度に抑制されている。
【００６６】
これに対し、遮光率が９０％に満たない繊維シートを用いた比較例１のキャッピングシートでは、施工から６か月経過後での遮水性が極めて劣っており、樹脂シートの劣化防止が不十分であることが分かる。また、透湿性が不十分な樹脂シートを用いた比較例２のキャッピングシートでは、施工から６か月経過後において、施工された状態で膨れが生じている。
【図面の簡単な説明】
【００６７】
【図１】本発明のキャッピングシートの施工例を示す概念図である。
【図１】
2005081222.tif 000003